(57)【要約】      （修正有）【課題】自然由来のあこや真珠パウダーを用いて人造真珠を製造することによって、「高品質な養殖真珠」と同等の美しさを持ちながら、かつ価格的に求めやすい「人造真珠」を提供する。【解決手段】芯材の表面に、あこや真珠パウダーおよび真珠顔料を含む混合層が形成されていることが特徴とする人造真珠であり、あこや真珠パウダー、真珠顔料、有機溶剤及び樹脂成分を含む混合液を芯材にコーティングして混合層を形成することを特徴とする、人造真珠の製造方法。【選択図】なし【特許請求の範囲】
【請求項１】
芯材の表面に、あこや真珠パウダーおよび真珠顔料を含む混合層が形成されていることを特徴とする人造真珠。
【請求項２】
あこや真珠パウダー、真珠顔料、有機溶剤及び樹脂成分を含む混合液を芯材にコーティングして混合層を形成することを特徴とする、人造真珠の製造方法。
【請求項３】
前記混合液にはツバキオイルが含まれている請求項２記載の人造真珠の製造方法。
【請求項４】
前記有機溶剤は、酢酸ｎブチルおよび／または酢酸エチルを含む 請求項２記載の人造真珠の製造方法。
【請求項５】
前記樹脂成分は、ニトロセルロースを含む 請求項２記載の人造真珠の製造方法。
【請求項６】
芯材に自然成分配合の真珠溶液をコーティングし乾燥する第１工程と、
前記第１工程でコーティングし乾燥した表面にラッカー溶液をコーティングし乾燥する第２工程と、
前記第２工程でコーティングし乾燥した表面に自然成分配合の真珠溶液をコーティングし乾燥する第３工程と、
前記第３工程でコーティングし乾燥した表面に人工真珠溶液をコーティングし乾燥する第４工程と
前記第４工程でコーティングし乾燥した表面に人工真珠溶液をコーティングし乾燥する第５工程と、
前記第５工程でコーティングし乾燥した表面に染料溶液をコーティングし乾燥する第６工程と、
前記第６工程でコーティングし乾燥した表面に真珠顔料を除く自然成分配合の真珠溶液をコーティングし乾燥する第7工程と
前記第７工程でコーティングし乾燥した表面に人工真珠溶液をコーティングし乾燥する第8工程を有し、
前記自然成分配合の真珠溶液は、あこや真珠パウダー、真珠顔料、有機溶剤および樹脂成分を含む組成物であり、
前記ラッカー溶液は、ラッカー、有機溶剤および樹脂成分を含む組成物であり
前記人工真珠溶液は、真珠顔料と有機溶剤と樹脂成分を含み、あこや真珠パウダーを含まない組成物であり、
前記染料溶液は、前記染料溶液は、白ラッカーと染料と真珠顔料と有機溶剤を含む組成物であることを特徴とする、
人造真珠の製造方法。
【請求項７】
前記有機溶剤は、酢酸ｎブチルおよび／または酢酸エチルを含む 請求項６記載の人造真珠の製造方法。
【請求項８】
前記樹脂成分は、ニトロセルロースを含む 請求項６記載の人造真珠の製造方法。
【発明の詳細な説明】
【技術分野】
【０００１】
本発明は、あこや真珠パウダーを用いた人造真珠およびその製造方法に関するものである。
【０００２】
なお、本発明の「人造真珠」とは、「天然真珠及び養殖真珠」に対する概念であり、イミテーションパール、模倣真珠、人工真珠なども包含する。
【背景技術】
【０００３】
従来、「人造真珠」の製造方法としては、その核としてガラス玉、プラスチック玉、貝玉等を用い、これに有機溶剤、セルロイド、パール顔料、ラッカー等を含む混合物でコーティングした後、約４０℃前後でゆっくり時間をかけて熱処理し、１層、２層、３層と複数層を積層して製造されるのが一般的である。
【０００４】
特許第３２００６１５号における「人造真珠」の製造方法としては、真珠顔料を含むコーティング層が形成された材料を、さらに有機溶剤、樹脂成分及び金属酸化物微粒子を含む組成物でコーティングし、次いで熱処理することを特徴とする人造真珠の製造方法がある。この場合、真珠顔料は、自然成分配合の材料ではなく化学的材料で、塩基性炭酸鉛等の各種顔料を公知の真珠色素で染色したものを使用する。
【０００５】
また「あこや真珠パウダー」は、あこや貝貝殻の粉末であるが、食品または化粧料原料として利用されたり、マニキュア液組成物に利用されたりしてきた。特表２００５−５３０７６４においては、真珠、象牙、貝殻及びその混合物から成る群から選ばれる粉末状カルシウム源、並びに化粧料として許容される担体を含む爪用化粧組成物と同時に、皮膜形成剤、有機溶剤、及び上記粉末状カルシウム源を含むマニキュア液組成物を提案している。
【先行技術文献】
【特許文献】
【０００６】
【特許文献１】特許第３２００６１５号
【特許文献２】特表２００５−５３０７６４
【発明の概要】
【発明が解決しようとする課題】
【０００７】
しかしながら上記の製造方法で作った「人造真珠」においては、「高品質な養殖真珠」と比較すると、真珠の「色」「てり(光沢)」「巻き」において劣るものであった。本発明は、自然成分のあこや真珠パウダーを用いて人造真珠を製造することによって、自然の素材を入れることにより、より「高品質な養殖真珠」と同等の美しさを持つ、高品質な「人造真珠」を安定供給すること実現し、産業をより発展させることを主な目的とする。また「あこや真珠パウダー」を従来は、食品または化粧料原料として利用されたり、マニキュア液組成物に利用されたりしてきたが、「人造真珠」の製造に利用することにより、あこや貝殻をより有効的に利用することができ、ひいては産業廃棄物の減量にも寄与することができる。
【０００８】
ところで、真珠の評価は、「大きさ」「色」「形」「キズ」「てり(光沢)」「巻き」等で決まる。従来の人造真珠は、これらの条件について、できる限り「高品質な養殖真珠」に近づけるように工夫されてきた。例えば、「色」については、真珠らしい柔らかなホワイトを表現するよう、有機溶剤、セルロイド、真珠顔料、ラッカー等を使用している。しかし、芯材に自然のものである貝核を使用するときには、貝核の色の干渉を受ける事が多く、その課題があった。また、「てり」とは真珠の「輝き、光沢」のことであり、真珠層の巻きが厚いほどこの輝きが良くなるが、真珠表面からのピカッとした輝きではなく、真珠の内側からの力強い光沢が出ているようなものがよく、このてりが強いものほど輝きが良く、価値が高いとされている。てりが良いものは、真珠に反射して映り込むものがシャープに見え、てりの悪いものは、真珠に映り込むものがぼやけて見える。人造真珠の場合、真珠に映りこむものがシャープに見えないことがあった。また「巻き」については、養殖真珠は貝殻を加工して作った核を母貝の中に埋め込み、その周りを貝自身が作り出す分泌物で覆うように巻いていくことによって出来ていて、つまり巻きはその覆われた分泌物の厚さのことを言う。巻きが良いというのは、真珠層が厚いということであり、真珠層が厚いものほど良質で強い輝きを発する力を持っている。 しかし、人造真珠の場合、自然成分の真珠層でなく、上記溶剤や顔料でコーティングしているので、巻きの質を高めることは難しい。
上述のように「色」「てり」「巻き」は、真珠の輝きを左右するもので、真珠を選ぶ時の大切なポイントになっている。
そこで、「人造真珠」について、特に「色」「てり(光沢)」「巻き」において「高品質な養殖真珠」と同等の美しさを持つ、高品質な「人造真珠」を安定的に供給することが求められてきた。
【０００９】
また養殖真珠における問題点としても、品質の良い、いわゆる宝飾品として販売するにふさわしい真珠を生産できる確率は、国内のあこや真珠の養殖を参考にすると、養殖真珠生産量全体の３０パーセントほどである。よって、「高品質な養殖真珠」としては安定的な供給に問題があった。
【００１０】
本発明は、特に「色」「てり(光沢)」「巻き」において「高品質な養殖真珠」と同等の美しさを持ちながら、安定的に供給できる「人造真珠」を提供することを主な目的とする。
【００１１】
本発明者は、あこや貝の真珠層を粉砕してつくった粉末である「あこや真珠パウダー」を芯材にコーティングすることにより、また特定の工程を有する製造方法を採用することによって上記目的を達成できることを見出した。これまでの「人造真珠」は、自然成分由来のものをコーティングすることはなかったが、自然成分由来の「あこや真珠パウダー」をコーティングすることにより「高品質な養殖真珠」と同等の美しさを持つことが可能になった。
【課題を解決するための手段】
【００１２】
前記課題を達成するため、本発明は、
芯材の表面に、あこや真珠パウダーおよび真珠顔料を含む混合層が形成されていることを特徴とする人造真珠に係るものである。
またあこや真珠パウダー、真珠顔料、有機溶剤、樹脂成分を含む混合液を芯材にコーティングして混合層を形成することを特徴とする、人造真珠の製造方法である。
具体的には、
芯材に自然成分配合の真珠溶液をコーティングし乾燥する第１工程と、
前記第１工程でコーティングし乾燥した表面にラッカー溶液をコーティングし乾燥する第２工程と、
前記第２工程でコーティングし乾燥した表面に自然成分配合の真珠溶液をコーティングし乾燥する第３工程と、
前記第３工程ででコーティングし乾燥した表面に人工真珠溶液をコーティングし乾燥する第４工程と
前記第４工程でコーティングし乾燥した表面に人工真珠溶液をコーティングし乾燥する第５工程と、
前記第５工程でコーティングし乾燥した表面に染料溶液をコーティングし乾燥する第６工程と、
前記第６工程でコーティングし乾燥した表面に真珠顔料を除く自然成分配合の真珠溶液をコーティングし乾燥する第7工程と
前記第７工程でコーティングし乾燥した表面に人工真珠溶液をコーティングし乾燥する第8工程を有し、
前記自然成分配合の真珠溶液は、あこや真珠パウダー、真珠顔料、有機溶剤および樹脂成分を含む組成物であり、
前記ラッカー溶液は、ラッカー、有機溶剤および樹脂成分を含む組成物であり
前記人工真珠溶液は真珠顔料と有機溶剤と樹脂成分を含み、あこや真珠パウダーを含まない組成物であり、
前記染料溶液は、前記染料溶液は、白ラッカーと染料と真珠顔料と有機溶剤を含む組成物であることを特徴とする、
人造真珠の製造方法に係るものである。
【発明の効果】
【００１３】
上記方法で作成した「人造真珠」は、「色」については、人の目で美しいと感じられる高品質な真珠として評価されるホワイトを表現できる。また芯材に貝核を使用するときには、従来の製造方法では、貝核の色の干渉を受ける事が多かったが本発明の人造真珠は、貝核の色の影響を受けにくく、最終の色についても干渉されにくい。「てり（光沢）」については、一見するだけで、従来の人造真珠とは異なる印象を与える光沢を得る事が出来る。真珠の球体に映り込む面積が増えて見える事で、光沢面が増えた事が推定できる。
「巻き」においてあこや真珠パウダーを使用した溶液を均一に複数回塗布する事で、巻の質を高めて深みのある色や光沢の真珠に仕上げる事が出来、その結果柔らかな色や光沢を表現出来る。
従って、高価な「高品質な養殖真珠」でなくても、本発明の人造真珠であれば、「色」「てり(光沢)」「巻き」において「高品質な養殖真珠」と同等の美しさや輝きをもつことができる。
【発明を実施するための形態】
【００１４】
本発明では、まず第1工程として、芯材に自然成分配合の真珠溶液をコーティングし乾燥する。前記自然成分配合の真珠溶液は、あこや真珠パウダーと真珠顔料、有機溶剤と樹脂成分を含む組成物である。この芯材としては、特に材料の形状の制限はない。芯材として例えば、貝殻、ガラス、プラスチック等を用いる。中でもより「高品質な養殖真珠」に近づけて重みを出すため、貝殻を使用するのがよい。
【００１５】
前記あこや真珠パウダーはあこや貝の真珠層を粉砕してつくった粉末であり、自然由来のものである。成分は、炭酸カルシウムとコンキオリンというたんぱく質である。
あこや貝とは、あこや真珠を産出するもので、貝殻の大きさは１０センチ程度の二枚貝のことである。
あこや真珠パウダーの作成方法としては、真珠採取後のあこや貝を選別して乾燥し、グラインダーを使い、真珠層を削り出し、機械によりミクロサイズまで粉砕する。前記あこや真珠パウダーは市販のものを使用できる。例えば、有限会社土居真珠の「パールパウダー」である。
【００１６】
前記「自然成分配合の真珠溶液の有機溶剤としては、酢酸エチルや酢酸ｎブチル等であり、樹脂成分は、ニトロセルロース等である。これらの成分を含む組成物を用いて公知の方法によりコーティングしたものを用いることができる。
【００１７】
前記真珠顔料は、高屈折率の物質で、平板状結晶であることが必要で、その代表的なものに、白雲母を二酸化チタンＴｉＯ２でコーティングした雲母チタン（パール）顔料がある。市販のものをそのまま使用できるが、例えば１００番、３００番、ＵＳＤ、ＮＧ、ＧＹ、Ｒ、ＮＹ、ＫＮ、カルトラスーパーグリーン等の「パール箔」を真珠顔料として用いる。
【００１８】
コーティング方法としては、公知の製造方法によるものでよく、例えば,ネックレス用の珠であれば糸を通して連状にして溶剤につけ、イヤリングやピアス用の珠であれば串にさして並べて溶剤につけるという、いわゆる「ディッピング」という方法がある。ディッピングを用いて、コーティングできる。一回のディッピングが終われば、そのたびに乾燥室で乾燥させる。乾燥の方法としては乾燥室を使用し乾燥室の湿度が４０度から５０度に、温度は４２度から５０度に設定するとよい。
【００１９】
第２工程として、第1工程で芯材に自然成分配合の真珠溶液をコーティングし乾燥したものに、ラッカー溶液をコーティングし第1工程と同じ方法で乾燥する。前記ラッカー溶液とは、ラッカー、有機溶剤と樹脂成分を含む組成物であり、あこや真珠パウダーは含まれない。前記ラッカーとしては、白ラッカー等を使用する。市販のものを使用し、例えば商品名 アートテックス、ＩＳＡＭＵ社製等を使用できる。 前記有機溶剤としては、酢酸エチルや酢酸ブチル等であり、樹脂成分は、ニトロセルロース等である。これらの成分を含む組成物を用いて公知の方法によりコーティングしたものを用いることができる。
【００２０】
第３工程として、第２工程でコーティングし乾燥したものに、自然成分配合の真珠溶液をコーティングし第1工程と同じ方法で乾燥する。第３工程の自然成分配合の真珠溶液は、あこや真珠パウダー、真珠顔料、有機溶剤および樹脂成分を含む組成物である。有機溶剤としては、酢酸エチルや酢酸ブチル等であり、樹脂成分は、ニトロセルロース等である。
第４工程として、第3工程でコーティングし乾燥したものに、人工真珠溶液をコーティングし第1工程と同じ方法で乾燥する。前記人工真珠溶液とは、真珠顔料と有機溶剤と樹脂成分を含む組成物である。
第5工程として、第4工程でコーティングし乾燥したものに、人工真珠溶液をコーティングし第1工程と同じ方法で乾燥する。前記人工真珠溶液とは、真珠顔料と有機溶剤と樹脂成分を含む組成物である。第5工程の真珠顔料は、第４工程で使用した真珠顔料と同じでなくてよい。
【００２１】
第6工程として、第5工程でコーティングし乾燥したものに、染料溶液をコーティングし第1工程と同じ方法で乾燥する。
前記染料溶液は、白ラッカーと染料と真珠顔料と有機溶剤を含む組成物である。前記染料とは、人造真珠の色によって異なる。例えば「ホワイト」のパールを製造する場合、染料は「ピンク」と「イエロー」の混合にする。
なお、「ピンク」のパール製造する場合は「ピンク」のみであり、この工程を２回繰り返すことによって「ピンク」の人造真珠となる。
【００２２】
第7工程として、第6工程でコーティングし乾燥したものに、あこや真珠パウダーの仕上げとして、真珠顔料を除く自然成分配合の真珠溶液、すなわち、あこや真珠パウダー、有機溶剤および樹脂成分を含む組成物をコーティングし第1工程と同じ方法で乾燥する。
【００２３】
第８工程として、第7工程でコーティングし乾燥したものに、人工真珠溶液をコーティングし第1工程と同じ方法で乾燥する。前記人工真珠溶液とは、真珠顔料と有機溶剤と樹脂成分を含む組成物である。ただし、「ピンク」のパール製造する場合は該第８工程は、省いてよい。
上記8工程を経て人造真珠を製造することができる。上記製造の人造真珠の色は、「ホワイト」または「ピンク」である。
【００２４】
あこや真珠パウダーを、上記の溶液，すなわちパール箔顔料、有機溶剤及び樹脂成分を含む組成物と染料を混ぜて、コーティングする際に、あこや真珠パウダーを上記に記載した溶液に混ぜる前に、ツバキオイルをあこや真珠パウダーに一度混ぜることもできる。前記ツバキオイルとは、ツバキ科植物である椿の種子を低温圧搾して得られる無色から微黄色の油脂である。
このように上記の溶液を混ぜる前にツバキオイルをあこや真珠パウダーに加えると、まんべんなくあこや真珠パウダーの成分を溶液に行き渡らせることが出来、その結果、珠のてりや巻きの改善となり、綺麗な人造真珠を製造する効果がある。
【００２５】
前記人造真珠は、指輪、ブレスレット、ネックレス、ペンダント、ロケット、イヤリング、ピアス、ブローチ、カフスボタン、ネクタイピン、バッジ、髪飾り、ボタン、その他のアクセサリーまたはこれらの部品の内のいずれかの身飾品に用いることができる。
【実施例】
【００２６】
以下に実施例を示すが、これに限定されるものではない。
【００２７】
実施例１
以下は、色が「ホワイト」の人造真珠の製造工程である。
原料となる貝核(直径８ｍｍ)を用意し、洗浄を行った。その珠に穴をあけた。ネックレス用の珠は、両方に穴をあけ、糸に通して連状にした。
(工程1)
下液としてあこや真珠パウダー(有限会社土居真珠製)、ツバキオイル、真珠顔料(Ｎｏ１００、有鉛)、 酢酸エチル、酢酸ｎブチルおよびニトロセルロースを用意し、混合し、上記材料を溶剤につけて、珠がきれいな真円になるようにディッピングする。その後、乾燥室の湿度が４０度から５０度に、温度は４２度から５０度に設定した乾燥室で乾燥する。このディッピングと乾燥を、溶液を変えながら以下繰り返す。
(工程2)
中液として、白ラッカー(商品名 アートテックス、ＩＳＡＭＵ社製 )、酢酸エチル、酢酸ｎブチルおよびニトロセルロースを用意し、混合し、上記材料を溶剤につけて、ディッピングし、工程1と同じ方法で乾燥する。
(工程3)
中液として、あこや真珠パウダー(有限会社土居真珠製)、ツバキオイル、真珠顔料ＵＳＤ(無鉛)、酢酸エチル、酢酸ｎブチルおよびニトロセルロースを用意し、混合し、上記材料を溶剤につけて、ディッピングし、工程1と同じ方法で乾燥する。
(工程４)
中液として、真珠顔料ＮＧ(有鉛)、真珠顔料Ｒ(有鉛)、 酢酸エチル、酢酸ｎブチルおよびニトロセルロースを用意し、混合し、上記材料を溶剤につけて、ディッピングし、工程1と同じ方法で乾燥する。
(工程5)
中液として、真珠顔料ＮＹ(有鉛)、真珠顔料ＫＮ(有鉛)、真珠顔料カルトラスーパーグリーン(無鉛)、 酢酸エチル、酢酸ｎブチルおよびニトロセルロースを用意し、混合し、上記材料を溶剤につけて、ディッピングし、工程1と同じ方法で乾燥する。
(工程6)
色液として、真珠顔料Ｒ(有鉛)、真珠顔料ＧＹ(有鉛)、染料ピンク、染料イエロー、 白ラッカー、酢酸エチル、酢酸ｎブチルおよびニトロセルロースを用意し、混合し、上記材料を溶剤につけて、ディッピングし、工程1と同じ方法で乾燥する。
(工程7)
上液としてあこや真珠パウダー(有限会社土居真珠製)、メタノール、 ツバキオイル、酢酸エチル、酢酸ｎブチルおよびニトロセルロースを用意し、混合し、上記材料を溶剤につけて、工程1と同じ方法で乾燥する。
(工程8)
上液として、真珠顔料(Ｎｏ３００、有鉛)、酢酸ｎブチルおよびニトロセルロースを用意し、混合し、上記材料を溶剤につけて、工程1と同じ方法で乾燥する
上記の工程を経て色が「ホワイト」の人造真珠を製造した。
【００２８】
実施例２
以下は、色が「ピンク」の人造真珠の製造工程である。
原料となる貝核(直径８ｍｍ)を用意し、洗浄を行った。その珠に穴をあけた。ネックレス用の珠は、両方に穴をあけ、糸に通して連状にした。
工程1から工程5までは実施例1と同じである。
(工程6)
色液として、真珠顔料Ｒ(有鉛)、真珠顔料ＧＹ(有鉛)、染料ピンク、 白ラッカー(商品名 アートテックス、ISAMU社製)、酢酸エチル、酢酸ｎブチルおよびニトロセルロースを用意し、混合し、上記材料を溶剤につけて、ディッピングし、工程1と同じ方法で乾燥する。
(工程7)
色液として、真珠顔料Ｒ(有鉛)、真珠顔料ＧＹ(有鉛)、染料ピンク、 白ラッカー(商品名 アートテックス、ISAMU社製)、酢酸エチル、酢酸ｎブチルおよびニトロセルロースを用意し、混合し、上記材料を溶剤につけて、ディッピングし、工程1と同じ方法で乾燥する。
(工程8)
上液としてあこや真珠パウダー(有限会社土居真珠製)、ツバキオイル、メタノール、 酢酸エチル、酢酸ｎブチルおよびニトロセルロースを用意し、混合し、上記材料を溶剤につけて、工程1と同じ方法で乾燥する。
上記の方法で色が「ピンク」の人造真珠を製造した。
【００２９】
本発明の人造真珠の効果を測定するために、実施例１の人造真珠を試験した。そのような試験を実施するために、１０人の男女を選んだ。
選ばれたモニターは、２０〜５０歳の年齢であり、男性２人と女性８人である。
実施例１の人造真珠をパールネックレスに成形したものと従来の人造パールネックレスと国産あこや真珠の花珠規格品の３点を比較し、どの真珠が「色」「てり（光沢）」「巻き」において一番美しさを持つかを目視で選択する試験をした結果が表１である。表１においてモニターが選択したほうに丸を付している。なおモニターにはどれが実例１の人造真珠であるか、従来の人造真珠であるか、国産あこや真珠の花珠規格品であるかは知らせず、何の先入観もないところで、比較試験をした。従来の人造真珠は、クイックプラスのブランド名「ティアム」の人造真珠（天然の貝核）、国産あこや真珠の花珠規格品については伊勢志摩産あこや真珠を使用した。前記国産あこや真珠の「花珠規格品」とはあこや真珠の品質において綺麗でグレードの高い真珠の事を言う。
【００３０】
【表１】
2020103749.tif 000002
【００３１】
表１に示すようにＡからＪまでのモニターのうち、男性1名と女性5名が実施例1、男性1名と女性3名が国産あこや真珠の花珠規格品を選択した。従来の人造真珠を選択したモニターはいなかった。従来の人造真珠と実施例1を比較した場合は、本発明の人造真珠が、「色」「てり(光沢)」「巻き」において圧倒的に優れているということが実証できる。また国産あこや真珠の花珠規格品と実施例1を比較した場合でも若干上回っており、これにより本発明の人造真珠が、「色」「てり(光沢)」「巻き」において「高品質な養殖真珠」と同等の美しさを持つという効果が実証できる。
【図面の簡単な説明】
【００３２】
【図１】図１は、本発明の人造真珠をパールネックレスに成形したものと従来の人造真珠のパールネックレスと国産あこや真珠の花珠規格品の比較画像である。実施例1が中央、国産あこや真珠の花珠規格品が上側（珠4つ）、従来の人造真珠は下側（珠5つ）のものである。
【図１】
2020103749.tif 000003